(57)【要約】【課題】  軽量、かつ、耐擦傷性、耐衝撃性および硬度に優れる表示装置用保護基板を提供すること。【解決手段】  本発明の表示装置用保護基板は、ガラスと、該ガラスの片側に樹脂層を備える表示装置用保護基板であって、該ガラスの厚みが２０μｍ〜２００μｍであり、該樹脂層の比重が０．９ｇ／ｃｍ３〜１．５ｇ／ｃｍ３であり、該樹脂層の２５℃における曲げ弾性率が１０００ＭＰａ〜８０００ＭＰａである。好ましい実施形態においては、本発明の表示装置用保護基板は、接着層をさらに備える。【選択図】図１
2013037207.tif 000002
【特許請求の範囲】
【請求項１】
ガラスと、該ガラスの片側に樹脂層を備える表示装置用保護基板であって、
該ガラスの厚みが２０μｍ〜２００μｍであり、
該樹脂層の比重が０．９ｇ／ｃｍ３〜１．５ｇ／ｃｍ３であり、
該樹脂層の２５℃における曲げ弾性率が１０００ＭＰａ〜８０００ＭＰａである、
表示装置用保護基板。
【請求項２】
前記ガラスと前記樹脂層との間に、接着層をさらに備える、請求項１に記載の表示装置用保護基板。
【請求項３】
前記樹脂層の線膨張係数が、３×１０−５/℃以上である、請求項１または２に記載の表示装置用保護基板。
【請求項４】
前記樹脂層が、熱可塑性樹脂を含む、請求項１から３のいずれかに記載の表示装置用保護基板。
【請求項５】
前記樹脂層が、ポリメチルメタクリレート系樹脂を含む、請求項１から４のいずれかに記載の表示装置用保護基板。
【請求項６】
前記接着層の２５℃における引っ張り弾性率が、１×１０８Ｐａ以上である、請求項２から５のいずれかに記載の表示装置用保護基板。
【請求項７】
前記ガラス上に樹脂シートを貼り合わせることにより、前記樹脂層を形成させる、請求項１から６のいずれかに記載の表示装置用保護基板の製造方法であって、
該ガラスまたは該樹脂シートに、熱硬化性または光硬化性の接着剤を含む接着剤組成物を塗布した後、該ガラスと該樹脂シートを貼り合わせる、貼着工程と、
該接着剤組成物を硬化させて、接着層を形成する硬化工程とを含み、
該貼着工程後、該硬化工程が完了するまでの間に、該樹脂シートを加熱により膨張させて、その後、樹脂シートの収縮によりガラスに収縮応力が働いた状態で樹脂層を固定することを含む、
表示装置用保護基板の製造方法。
【発明の詳細な説明】
【技術分野】
【０００１】
本発明は、表示装置用保護基板に関する。
【背景技術】
【０００２】
近年、スマートフォン、電子ブック、タブレットＰＣ等のようにタッチ入力機能を備えた機器が広く使用されている。これら機器の最表面側には、表示装置を保護するための保護基板が配置されている。持ち歩いたり、手に持って操作したりすることの多い上記機器においては、軽量、かつ、耐擦傷性、耐衝撃性および硬度に優れる保護基板が求められている。
【０００３】
保護基板としては、ガラス基板やプラスチック基板が使用されている（例えば、特許文献１）。ガラス基板には、通常のガラスよりも強度を増した強化ガラスが使用されている。ガラス基板は耐衝撃性、耐擦傷性、硬度に優れているものの、比重が高く重いという問題がある。また、強化ガラスは、切断、穴あけ等が困難であり、加工上の問題もある。プラスチック基板には、ポリメチルメタクリレートやポリカーボネートのような透明性に優れ、強度の強い材料が使用され得る。プラスチック基板は、ガラス基板よりも軽量であるものの、耐衝撃性、耐擦傷性、硬度についてはガラス基板には及ばない。
【先行技術文献】
【特許文献】
【０００４】
【特許文献１】特開２０１０−１６４９３８号公報
【発明の概要】
【発明が解決しようとする課題】
【０００５】
本発明は上記従来の課題を解決するためになされたものであり、その目的とするところは、軽量、かつ、耐擦傷性、耐衝撃性および硬度に優れる表示装置用保護基板を提供することにある。
【課題を解決するための手段】
【０００６】
本発明の表示装置用保護基板は、ガラスと、該ガラスの片側に樹脂層を備える表示装置用保護基板であって、該ガラスの厚みが２０μｍ〜２００μｍであり、該樹脂層の比重が０．９ｇ／ｃｍ３〜１．５ｇ／ｃｍ３であり、該樹脂層の２５℃における曲げ弾性率が１０００ＭＰａ〜８０００ＭＰａである。
好ましい実施形態においては、本発明の表示装置用保護基板は、接着層をさらに備える。
好ましい実施形態においては、上記樹脂層の線膨張係数が、３×１０−５/℃以上である。
好ましい実施形態においては、上記樹脂層が、熱可塑性樹脂を含む。
好ましい実施形態においては、上記樹脂層が、ポリメチルメタクリレート系樹脂を含む。
好ましい実施形態においては、上記接着層の２５℃における引っ張り弾性率が、１×１０８Ｐａ以上である。
本発明の別の局面によれば、上記表示装置用保護基板の製造方法が提供される。この表示装置用保護基板の製造方法は、上記ガラス上に樹脂シートを貼り合わせることにより、上記樹脂層を形成させる、上記表示装置用保護基板の製造方法であって、該ガラスまたは該樹脂シートに、熱硬化性または光硬化性の接着剤を含む接着剤組成物を塗布した後、該ガラスと該樹脂シートを貼り合わせる、貼着工程と、該接着剤組成物を硬化させて、接着層を形成する硬化工程とを含み、該貼着工程後、該硬化工程が完了するまでの間に、該樹脂シートを加熱により膨張させて、その後、樹脂シートの収縮によりガラスに収縮応力が働いた状態で樹脂層を固定することを含む。
【発明の効果】
【０００７】
本発明によれば、ガラスと、特定の比重および曲げ弾性率を有する樹脂層とを備えることにより、軽量、かつ、耐擦傷性、耐衝撃性および硬度に優れる表示装置用保護基板を提供することができる。
【図面の簡単な説明】
【０００８】
【図１】本発明の好ましい実施形態による表示装置用保護基板の概略断面図である。
【発明を実施するための形態】
【０００９】
Ａ．表示装置用保護基板の全体構成
図１は、本発明の好ましい実施形態による表示装置用保護基板の概略断面図である。この表示装置用保護基板１００は、厚みが２０μｍ〜２００μｍのガラス１０と、ガラス１０の片側に配置された樹脂層３０とを備える。表示装置用保護基板１００は、好ましくは、ガラス１０と樹脂層３０との間に、接着層２０を備える。本発明の表示装置用保護基板１００は、表示装置において、ガラス１０が最表面となるようにして使用される。本発明の表示装置用保護基板は、樹脂層を備えることにより軽量化されるとともに、最表面側にガラスを備えることにより耐擦傷性および硬度にも優れる。さらに、本発明によれば、ガラスと樹脂層との相乗効果により、ガラス基板（ガラス単体）またはプラスチック基板（樹脂層単体）よりも耐衝撃性に優れる表示装置用保護基板が得られ得る。
【００１０】
本発明の表示装置用保護基板の厚みは、好ましくは１００μｍ〜２０００μｍであり、さらに好ましくは１５０μｍ〜１５００μｍであり、より好ましくは５００μｍ〜１２００μｍであり、特に好ましくは７００μｍ〜９００μｍである。
【００１１】
Ｂ．ガラス
上記ガラスは、板状のものであれば、任意の適切なものが採用され得る。上記ガラスは、組成による分類によれば、例えば、ソーダ石灰ガラス、ホウ酸ガラス、アルミノ珪酸ガラス、石英ガラス等が挙げられる。また、アルカリ成分による分類によれば、無アルカリガラス、低アルカリガラスが挙げられる。上記ガラスのアルカリ金属成分（例えば、Ｎａ２Ｏ、Ｋ２Ｏ、Ｌｉ２Ｏ）の含有量は、好ましくは１５重量％以下であり、さらに好ましくは１０重量％以下である。
【００１２】
上記ガラスの厚みは、２０μｍ〜２００μｍであり、好ましくは３０μｍ〜１５０μｍであり、さらに好ましくは５０μｍ〜１００μｍである。上記範囲のガラスであれば、軽量の表示装置用保護基板が得られる。
【００１３】
上記ガラスの波長５５０ｎｍにおける光透過率は、好ましくは８５％以上である。上記ガラスの波長５５０ｎｍにおける屈折率は、好ましくは１．４〜１．６５である。
【００１４】
上記ガラスの密度は、好ましくは２．３ｇ／ｃｍ３〜３．０ｇ／ｃｍ３であり、さらに好ましくは２．３ｇ／ｃｍ３〜２．７ｇ／ｃｍ３である。上記範囲のガラスであれば、軽量の表示装置用保護基板が得られる。
【００１５】
上記ガラスの成形方法は、任意の適切な方法が採用され得る。代表的には、上記ガラスは、シリカやアルミナ等の主原料と、芒硝や酸化アンチモン等の消泡剤と、カーボン等の還元剤とを含む混合物を、１４００℃〜１６００℃の温度で溶融し、薄板状に成形した後、冷却して作製される。上記ガラスの薄板成形方法としては、例えば、スロットダウンドロー法、フュージョン法、フロート法等が挙げられる。これらの方法によって板状に成形されたガラスは、薄板化したり、平滑性を高めたりするために、必要に応じて、フッ酸等の溶剤により化学研磨されてもよい。
【００１６】
上記ガラスは、市販のものをそのまま用いてもよく、あるいは、市販のガラスを所望の厚みになるように研磨して用いてもよい。市販のガラスとしては、例えば、コーニング社製「７０５９」、「１７３７」または「ＥＡＧＬＥ２０００」、旭硝子社製「ＡＮ１００」、ＮＨテクノグラス社製「ＮＡ−３５」、日本電気硝子社製「ＯＡ−１０」、ショット社製「Ｄ２６３」または「ＡＦ４５」等が挙げられる。
【００１７】
Ｃ．樹脂層
上記樹脂層を構成する材料は、本発明の効果が得られる限りにおいて、任意の適切な樹脂が採用され得る。上記樹脂としては、例えば、熱可塑性樹脂、熱または活性エネルギー線により硬化する硬化性樹脂等が挙げられる。好ましくは、熱可塑性樹脂である。熱可塑性樹脂は線膨張係数が大きく、後述のように高強度の表示装置用保護基板を得ることができるからである。熱可塑性樹脂の具体例としては、ポリ（メタ）アクリレート系樹脂、ポリカーボネート系樹脂、ポリエチレン系樹脂、ポリプロピレン系樹脂、ポリスチレン系樹脂、ポリアミド系樹脂、ポリエチレンテレフタレート系樹脂、ポリアリレート系樹脂、ポリイミド系樹脂、ポリサルフォン系樹脂、シクロオレフィン系樹脂等が挙げられる。なかでも好ましくはポリ（メタ）クリレート系樹脂であり、より好ましくはポリメタクリレート系樹脂であり、特に好ましくはポリメチルメタクリレート系樹脂である。樹脂層がポリメチルメタクリレート系樹脂を含んでいれば、より耐衝撃性に優れる表示装置用保護基板を得ることができ、例えば、先端の尖った落下物に対してもキズ、穴等の発生を防止することができる。
【００１８】
上記樹脂層の厚みは、好ましくは８０μｍ〜１９００μｍであり、さらに好ましくは１００μｍ〜１５００μｍであり、より好ましくは４００μｍ〜１０００μｍであり、特に好ましくは６００μｍ〜８００μｍである。樹脂層の厚みは、上記ガラスの厚みより厚いことが好ましい。軽量の表示装置用保護基板を得ることができるからである。
【００１９】
上記樹脂層の比重は、０．９ｇ／ｃｍ３〜１．５ｇ／ｃｍ３であり、好ましくは１ｇ／ｃｍ３〜１．３ｇ／ｃｍ３である。樹脂層の比重がこのような範囲であれば、軽量の表示装置用保護基板が得られる。
【００２０】
上記樹脂層の２５℃における曲げ弾性率は、１０００ＭＰａ〜８０００ＭＰａであり、好ましくは２０００ＭＰａ〜７０００ＭＰａであり、より好ましくは２７００ＭＰａ〜６０００ＭＰａである。このような範囲であれば、耐衝撃性に優れる表示装置用保護基板を得ることができる。上記範囲内であれば、樹脂層の曲げ弾性率が高いほど、耐衝撃性に優れる表示装置用保護基板を得ることができ、例えば、先端の尖った落下物に対してもキズ、穴等の発生を防止することができる。樹脂層の曲げ弾性率が８０００ＭＰａを越える場合、樹脂層が脆くなり、十分な耐衝撃性を得ることができないおそれがある。曲げ弾性率は、ＪＩＳ−Ｋ−７２０３に基づいて測定し得る。
【００２１】
上記樹脂層の線膨張係数は、好ましくは３×１０−５/℃以上であり、より好ましくは４×１０−５/℃〜２０×１０−５/℃である。このような範囲であれば、強度および耐衝撃性に優れる表示装置用保護基板を得ることができる。より詳細には、樹脂層の線膨張係数が上記範囲であれば、上記ガラス上に樹脂層を形成する際に、常温より高い温度（例えば、４０℃〜１５０℃）を与えて樹脂層を膨張させた状態でガラスに貼り合わせ、その後、常温に戻して樹脂層を収縮させることにより、ガラスに収縮応力が働いた状態で樹脂層を固定することができる。その結果、強度および耐衝撃性に優れる表示装置用保護基板を得ることができる。なお、当該収縮応力は、樹脂層の厚みが厚い方が大きく、樹脂層の厚みを上記範囲とすることは、表示装置用保護基板の強度向上の点からも好ましい。
【００２２】
上記樹脂層に含まれる樹脂のガラス転移温度は、好ましくは５０℃〜４００℃であり、さらに好ましくは５０℃〜３００℃である。このような範囲であれば、耐衝撃性に優れる表示装置用保護基板を得ることができる。
【００２３】
上記樹脂層は、目的に応じて任意の適切な添加剤をさらに含有し得る。樹脂層中の添加剤としては、例えば、希釈剤、老化防止剤、変成剤、界面活性剤、染料、顔料、変色防止剤、紫外線吸収剤、柔軟剤、安定剤、可塑剤、消泡剤、補強剤等が挙げられる。上記樹脂層に含有される添加剤の種類、数および量は、目的に応じて適切に設定され得る。
【００２４】
Ｄ．接着層
好ましくは、上記ガラスと樹脂層とは、接着層を介して貼り合わせられている。上記接着層を構成する材料としては、任意の適切な樹脂を採用し得る。上記接着層を構成する材料としては、例えば、エポキシ系樹脂、アクリル系樹脂等が挙げられる。
【００２５】
上記接着層の厚みは、好ましくは３μｍ〜５０μｍであり、より好ましくは５μｍ〜３０μｍであり、特に好ましくは７μｍ〜１５μｍである。接着層の厚みより大きい異物は、欠点として認識されるため、接着層の厚みは３μｍ以上であることが好ましい。
【００２６】
上記接着層の２５℃における引っ張り弾性率は、好ましくは１×１０８Ｐａ以上であり、より好ましくは５×１０８Ｐａ〜１×１０１０Ｐａである。このような範囲であれば、耐衝撃性に優れる表示装置用保護基板を得ることができる。また、接着層の２５℃における引っ張り弾性率が１×１０８Ｐａ未満の場合、上記のように樹脂層を膨張、収縮させても、樹脂層の収縮応力が開放されてしまい、十分に強度が向上しないおそれがある。
【００２７】
Ｅ．表示装置用保護基板の製造方法
本発明の表示装置用保護基板の製造方法としては、例えば、上記ガラス上に樹脂シートを貼り合わせることにより、ガラス上に樹脂層を形成する方法が挙げられる。このような方法においては、（１）ガラスまたは樹脂シートに、熱硬化性または光硬化性の接着剤を含む接着剤組成物を塗布した後、該ガラスと該樹脂シートを貼り合わせる、貼着工程と、（２）接着剤組成物を硬化させて、接着層を形成する硬化工程とを含む。
【００２８】
上記樹脂シートは、上記Ｃ項で説明した樹脂層を形成する材料により、形成される。
【００２９】
上記のとおり、上記粘着剤組成物は、好ましくは、熱硬化性または光硬化性の接着剤を含む。熱硬化性接着剤と光硬化性接着剤とを併用してもよい。なお、熱硬化性接着剤を用いる場合、熱硬化性接着剤を硬化させる際の加熱により樹脂シートを膨張させることができ、その後の樹脂シートの収縮によりガラスに収縮応力が働いた状態で樹脂層を固定することができる。
【００３０】
上記接着剤としては、例えば、エポキシ系接着剤、アクリル系接着剤等が挙げられる。
【００３１】
上記接着剤の２５℃における粘度は、好ましくは１００ｃｐ〜５０００ｃｐであり、より好ましくは２００ｃｐ〜３０００ｃｐである。接着剤の２５℃における粘度が１００ｃｐ未満の場合、貼り合わせ時に接着剤がはみ出したり、接着層の厚みが薄くなりすぎるおそれがある。接着剤の２５℃における粘度が５０００ｃｐを越える場合、接着剤を塗布しがたくなるおそれ、および接着層に気泡が生じるおそれがある。
【００３２】
上記接着剤組成物は、目的に応じて任意の適切な添加剤をさらに含有し得る。接着剤組成物中の添加剤としては、例えば、重合開始剤、架橋剤、ＵＶ吸収剤、導電性材料、Ｓｉカップリング剤等が挙げられる。重合開始剤としては、熱重合開始剤、光重合開始剤等が用いられ得る。熱重合開始剤としては、例えば、アゾ化合物、過酸化物等が挙げられる。光重合開始剤としては、例えば、アルキルフェノン系光重合開始剤；アシルフォスフィンオキサイド系光重合開始剤；チタノセン系光重合開始剤；ベンゾイン系光重合開始剤、ベンゾフェノン系光重合開始剤、アントラキノン系光重合開始剤、キサトン系光重合開始剤、チオキサントン系光重合開始剤、ケタール系光重合開始剤等の紫外線を用いる光重合開始剤等が挙げられる。また、芳香族ジアゾニウム塩、芳香族ヨードニウム塩、芳香族スルホニウム塩等のオニウム塩；鉄−アレン錯体等の光カチオン重合開始剤を用いてもよい。
【００３３】
上記ガラスと樹脂シートとの貼り合わせは、任意の適切な手段により行われる。代表的には、ラミネーティングが行われる。本発明の表示装置用保護基板は、ガラスと樹脂シートとの貼り合わせをいわゆるロール・トゥ・ロールで連続的に行ってもよい。なお、ロール・トゥ・ロールとは、長尺のフィルム同士（本発明ではガラスと樹脂シート）をロール搬送しながら、その長手方向を揃えて連続的に貼り合わせる方法をいう。
【００３４】
上記接着剤組成物の硬化方法は、上記接着剤の種類に応じて適切に選択され得る。接着剤が光硬化性接着剤である場合には、接着剤組成物は紫外線照射により硬化される。照射条件は、接着剤の種類、接着剤組成物の組成等に応じて適切に選択され得る。１つの実施形態においては、塗布した接着剤組成物を硬化させるための照射条件は、照射強度が４０ｍＷ／ｃｍ２〜６０ｍＷ／ｃｍ２で、照射時間が２０秒〜３０分である。接着剤が熱硬化型接着剤である場合には、接着剤組成物は加熱により硬化される。加熱条件は、接着剤の種類、接着剤組成物の組成等に応じて適切に選択され得る。１つの実施形態においては、塗布した接着剤組成物を硬化させるための加熱条件は、温度が１００℃〜２００℃で、加熱時間が５分〜３０分である。
【００３５】
好ましくは、上記貼着工程後、接着剤組成物が完全硬化する前（すなわち、硬化工程が完了するまでの間）に、貼着工程で得られた積層体（ガラス／樹脂シート）を加熱して、樹脂シートを膨張させる。このようにして、樹脂シートを膨張させた状態でガラスに貼り合わせれば（仮着すれば）、その後の樹脂シートの収縮によりガラスに収縮応力が働いた状態で樹脂層を固定することができる。１つの実施形態においては、樹脂シートの膨張は、上記貼着工程後に、光硬化性接着剤を含む接着剤組成物を半硬化させ、その状態で、貼着工程で得られた積層体（ガラス／樹脂シート）を加熱保持することにより行われる。半硬化の際の紫外線照射条件は、接着剤の種類、接着剤組成物の組成等に応じて適切に選択され得る。半硬化の際の照射条件は、好ましくは、照射強度が４０ｍＷ／ｃｍ２〜６０ｍＷ／ｃｍ２で、照射時間が２０秒〜６０秒である。加熱保持の温度条件は、好ましくは４０℃〜２００℃であり、より好ましくは４０℃〜１５０℃であり、特に好ましくは６０℃〜１００℃である。加熱保持の時間は、好ましくは２０分〜１００分であり、より好ましくは４０分〜６０分である。紫外線照射により接着剤組成物を半硬化させた場合、上記加熱保持終了時に接着剤組成物が完全硬化していてもよく、さらなる紫外線照射により接着剤組成物を完全硬化させてもよい。１つの実施形態においては、半硬化層を完全硬化させるための紫外線照射条件は、照射強度が４０ｍＷ／ｃｍ２〜６０ｍＷ／ｃｍ２で、照射時間が５分〜３０分である。別の実施形態においては、熱硬化性樹脂を用い、熱硬化性接着剤を硬化させる際の加熱により樹脂シートを膨張させることができる。
【００３６】
本発明の表示装置用保護基板は、溶液塗工により上記ガラス上に樹脂層を形成することによっても製造することができる。このような方法においては、好ましくは、樹脂の溶液を上記ガラスの片側に塗工し塗工層を形成する塗工工程と、該塗工層を乾燥させる乾燥工程と、乾燥後の塗工層を熱処理して上記樹脂層を形成する熱処理工程とを含む。用いられる樹脂は、上記Ｃ項で説明したとおりである。
【００３７】
上記塗工工程の際に使用される塗工溶媒は、ハロゲン系溶媒、芳香族系溶媒、セロソルブ系溶媒、エーテル系溶媒、ケトン系溶媒等が挙げられる。
【００３８】
上記樹脂の溶液の塗工方法としては、コーティング法、凸版印刷法、ダイレクトグラビア印刷法、凹版印刷法、平版印刷法、孔版印刷法等が挙げられる。
【００３９】
上記乾燥工程としては、任意の適切な乾燥方法（例えば、自然乾燥、送風乾燥、加熱乾燥）が採用され得る。例えば、加熱乾燥の場合には、乾燥温度は代表的には１００℃〜２００℃であり、乾燥時間は代表的には１分〜１０分である。
【００４０】
上記熱処理工程としては、任意の適切な熱処理方法が採用され得る。代表的には、熱処理温度は１００℃〜３００℃であり、熱処理時間は５分〜４５分である。
【００４１】
Ｈ．用途
本発明の表示装置用保護基板は、タッチパネル（特に、モバイル用途のタッチパネル）の最表面に配置される保護板として好適に用いられる。タッチパネルとしては特に制限はなく、例えば、抵抗膜方式、静電容量方式、光学式など種々のものに本発明の表示装置用保護基板を用いることができる。タッチパネルの詳細は、例えば、特表２０１１−５１１３５７号公報、特開２０１０−１６４９３８号公報、特開２００８−３１０５５０号公報、特表２００３−５１１７９９号公報、特表２０１０−５４１１０９号公報に記載されており、その記載は本明細書に参考として援用される。
【実施例】
【００４２】
以下、実施例により本発明を具体的に説明するが、本発明はこれら実施例になんら限定されるものではない。実施例における評価方法は、以下の通りである。
【００４３】
（１）耐擦傷性
実施例で得られた表示装置用保護基板についてはガラス側表面に対して、比較例についてはサンプル表面に対して、直径１１ｍｍの円柱の断面に取り付けたスチールウール＃００００を、荷重４００ｇ、１００ｍｍ／ｓｅｃで１０往復させた。その後、表面の状態を目視観察した。
【００４４】
（２）鉛筆硬度
実施例で得られた表示装置用保護基板についてはガラス側表面に対して、比較例についてはサンプル表面に対して、ＪＩＳ  Ｋ  ５４００に準じて（荷重５００ｇ）、鉛筆硬度を評価した。
【００４５】
（３）耐衝撃性（剛球落下）
直径５０ｍｍ、重さ２３０ｇの剛球を、実施例で得られた表示装置用保護基板のガラス表面側上方および比較例のサンプルの上方から落下させた際に、表示装置用保護基板またはサンプルに割れまたはへこみが生じる高さを測定した。当該高さが高いほど剛球落下に対する耐衝撃性に優れる。
【００４６】
（４）耐衝撃性（ペン落下）
ペン先直径０．５ｍｍ、重さ１０．４ｇのボールペンを、実施例で得られた表示装置用保護基板ガラス表面側上方および比較例のサンプルの上方から落下させた際に、表示装置用保護基板またはサンプルに割れ、キズまたは穴が生じる高さを測定した。当該高さが高いほどペン落下に対する耐衝撃性に優れる。
【００４７】
［実施例１］
シクロオレフィン系樹脂シート（日本ゼオン社製、商品名「ゼオノアフィルムＺＦ１６」、厚み１００μｍ）上に、接着剤組成物（ダイセル社製セロキサイド（商品名）８０部、東亜合成社製アロンオキセタン（商品名）２０部、および開始剤（ＡＤＥＫＡ社製、商品名「ＳＰ−１７０」）３部の混合物）をスポイトを用いて線状に塗布した。次いで、上記シクロオレフィン系樹脂シートとガラス（厚み：５０μｍ）とを、上記接着剤組成物を介して、貼り合わせた。この貼り合わせは、ラミネータを用いてロール間で行った。
その後、得られた積層体に紫外光を照射して（照射強度５０ｍｗ／ｃｍ２、照射時間３０秒）、接着剤組成物を半硬化させた。紫外光照射は高圧水銀ランプを使用した。次いで、１００℃の温度下で４０分間、オーブン内で積層体を加熱し、接着剤組成物を完全硬化させて、表示装置用保護基板（ガラス／接着層／樹脂層）を得た。接着層の厚みは１０μｍであった。得られた表示装置用保護基板の厚みは１６０μｍ、２０ｃｍ×１５ｃｍサイズ当たりの重さは８ｇであった。得られた表示装置用保護基板を上記（１）および（２）の評価に供した。結果を表１に示す。
【００４８】
［実施例２］
シクロオレフィン系樹脂シートの厚みを１８８μｍとした以外は、実施例１と同様にして、表示装置用保護基板を得た。得られた表示装置用保護基板の厚みは２４８μｍ、２０ｃｍ×１５ｃｍサイズ当たりの重さは１０ｇであった。得られた表示装置用保護基板を上記（１）および（２）の評価に供した。結果を表１に示す。
【００４９】
［実施例３］
シクロオレフィン系樹脂シートの厚みを１８８μｍとし、接着剤組成物の組成をダイセル社製セロキサイド（商品名）５５部／ダイセル社製ＥＨＰＡ（商品名）２５部／東亜合成社製アロンオキセタン（商品名）２０部／開始剤（ＡＤＥＫＡ社製、商品名「ＳＰ−１７０」）３部とした以外は、実施例１と同様にして、表示装置用保護基板を得た。得られた表示装置用保護基板の厚みは２４８μｍ、２０ｃｍ×１５ｃｍサイズ当たりの重さは１０ｇであった。得られた表示装置用保護基板を上記（１）および（２）の評価に供した。結果を表１に示す。
【００５０】
［実施例４］
ポリカーボネート（ＰＣ）板（旭硝子社製、商品名「レキサン」、厚み：７００μｍ）上に、接着剤組成物（ダイセル社製セロキサイド（商品名）８０部、東亜合成社製アロンオキセタン（商品名）２０部、および開始剤（ＡＤＥＫＡ社製、商品名「ＳＰ−１７０」）３部の混合物）をスポイトを用いて線状に塗布した。次いで、上記ＰＣ板とガラス（厚み：５０μｍ）とを、上記接着剤組成物を介して、貼り合わせた。この貼り合わせは、ラミネータを用いてロール間で行った。
その後、得られた積層体に紫外光を照射して（照射強度５０ｍｗ／ｃｍ２、照射時間３０秒）、接着剤組成物を半硬化させた。紫外光照射は高圧水銀ランプを使用した。次いで、１００℃の温度下で４０分間、オーブン内で積層体を加熱し、接着剤組成物を完全硬化させて、表示装置用保護基板（ガラス／接着層／樹脂層）を得た。接着層の厚みは１０μｍであった。得られた表示装置用保護基板の厚みは７６０μｍ、２０ｃｍ×１５ｃｍサイズ当たりの重さは２８ｇであった。得られた表示装置用保護基板を上記（１）および（２）の評価に供した。結果を表１に示す。さらに、得られた表示装置用保護基板を上記（３）および（４）の評価に供した。結果を表２に示す。
【００５１】
［実施例５］
ガラスの厚みを１００μｍとした以外は、実施例４と同様にして表示装置用保護基板を得た。得られた表示装置用保護基板の厚みは８１０μｍ、２０ｃｍ×１５ｃｍサイズ当たりの重さは３２ｇであった。得られた表示装置用保護基板を上記（１）および（２）の評価に供した。結果を表１に示す。さらに、得られた表示装置用保護基板を上記（３）および（４）の評価に供した。結果を表２に示す。
【００５２】
［実施例６］
ポリメチルメタクリレート（ＰＭＭＡ）板（日東樹脂工業社製、商品名「ＫＬＡＲＥＸ」、厚み：７００μｍ）上に、接着剤組成物（ダイセル社製セロキサイド（商品名）８０部、東亜合成社製アロンオキセタン（商品名）２０部、および開始剤（ＡＤＥＫＡ社製、商品名「ＳＰ−１７０」）３部の混合物）をスポイトを用いて線状に塗布した。次いで、上記ＰＭＭＡ板とガラス（厚み：５０μｍ）とを、上記接着剤組成物を介して、貼り合わせた。この貼り合わせは、ラミネータを用いてロール間で行った。
その後、得られた積層体に紫外光を照射して（照射強度５０ｍｗ／ｃｍ２、照射時間３０秒）、接着剤組成物を半硬化させた。紫外光照射は高圧水銀ランプを使用した。次いで、８０℃の温度下で６０分間、オーブン内で積層体を加熱し、接着剤組成物を完全硬化させて、表示装置用保護基板（ガラス／接着層／樹脂層）を得た。接着層の厚みは１０μｍであった。得られた表示装置用保護基板の厚みは７６０μｍ、２０ｃｍ×１５ｃｍサイズ当たりの重さは２８ｇであった。得られた表示装置用保護基板を上記（１）および（２）の評価に供した。結果を表１に示す。さらに、得られた表示装置用保護基板を上記（３）および（４）の評価に供した。結果を表２に示す。
【００５３】
［実施例７］
ガラスの厚みを１００μｍとした以外は、実施例６と同様にして表示装置用保護基板を得た。得られた表示装置用保護基板の厚みは８１０μｍ、２０ｃｍ×１５ｃｍサイズ当たりの重さは３２ｇであった。得られた表示装置用保護基板を上記（１）および（２）の評価に供した。結果を表１に示す。さらに、得られた表示装置用保護基板を上記（３）および（４）の評価に供した。結果を表２に示す。
【００５４】
［比較例１］
ポリメチルメタクリレート（ＰＭＭＡ）板（日東樹脂工業社製、商品名「ＫＬＡＲＥＸ」、厚み：７００μｍ）をサンプルとして、上記（１）から（４）の評価に供した。結果を表１および表２に示す。
【００５５】
［比較例２］
ポリカーボネート（ＰＣ）板（旭硝子社製、商品名「レキサン」、厚み：７００μｍ）をサンプルとして、上記（１）から（４）の評価に供した。結果を表１および表２に示す。
【００５６】
［比較例３］
強化ガラス板（コーニング社製、商品名「Ｇｏｒｉｌｌａ（登録商標）  ガラス」、厚み：７００μｍ）をサンプルとして、上記（１）から（４）の評価に供した。結果を表１および表２に示す。
【００５７】
【表１】
2013037207.tif 000003
【００５８】
【表２】
2013037207.tif 000004
【００５９】
実施例１〜７の結果から明らかなように、本願発明の表示装置用保護基板は、軽量、かつ、耐擦傷性および硬度に優れる。さらに、特定の樹脂（具体的には２５℃における曲げ弾性率が２０００ＭＰａ以上の樹脂）により形成された樹脂層を備える表示装置用保護基板（実施例４〜７）は、比較例３の強化ガラス（Ｇｏｒｉｌｌａ（登録商標）ガラス）よりも、軽量であるにも関わらず、耐衝撃性に優れる。特に、樹脂層をポリメチルメタクリレート（ＰＭＭＡ）板とした場合には、ペン落下に対しても優れた耐衝撃性を有する表示装置用保護基板を得ることができる。
【符号の説明】
【００６０】
１０                  ガラス
２０                  接着層
３０                  樹脂層
１００                  表示装置用保護基板
【図１】
2013037207.tif 000005